(57)【特許請求の範囲】
【請求項１】
表面粗さRzが0.5μｍ以下であり、表面において(111)面の割合が60%以上であり、Ｃｕめっき層及び／又はＣｕスパッタ層からなるグラフェン製造用銅箔の製造方法であって、
プラスチックフィルムのプラズマ処理された面に剥離層を形成し、該剥離層上に前記Ｃｕめっき層及び／又は前記Ｃｕスパッタ層を形成した後、前記プラスチックフィルム及び前記剥離層を剥離するグラフェン製造用銅箔の製造方法。
【請求項２】
表面粗さRzが0.5μｍ以下であり、表面において(111)面の割合が60%以上であり、Ｃｕめっき層及び／又はＣｕスパッタ層（但し、単結晶基板上にエピタキシャル成長した銅(111)単結晶薄膜を除く）からなるグラフェン製造用銅箔。
【請求項３】
前記Ｃｕめっき層及び／又はＣｕスパッタ層が多結晶からなる請求項２に記載のグラフェン製造用銅箔。
【請求項４】
請求項２または３に記載のグラフェン製造用銅箔の製造方法であって、プラスチックフィルムのプラズマ処理された面に剥離層を形成し、該剥離層上に前記Ｃｕめっき層及び／又は前記Ｃｕスパッタ層を形成した後、前記プラスチックフィルム及び前記剥離層を剥離するグラフェン製造用銅箔の製造方法。
【請求項５】
前記プラスチックフィルムがポリイミドフィルムである請求項１または４に記載のグラフェン製造用銅箔の製造方法。
【請求項６】
前記剥離層がニッケル、クロム、コバルト、ニッケル合金、クロム合金、コバルト合金のいずれか１種である請求項１、４、５のいずれか一項に記載のグラフェン製造用銅箔の製造方法。
【請求項７】
請求項２又は３に記載のグラフェン製造用銅箔を用い、又は、請求項１、４〜６のいずれかに記載のグラフェン製造用銅箔の製造方法により製造されたグラフェン製造用銅箔を用いたグラフェンの製造方法であって、
所定の室内に、加熱した前記グラフェン製造用銅箔を配置すると共に水素ガスと炭素含有ガスを供給し、前記グラフェン製造用銅箔の前記銅めっき層の表面にグラフェンを形成するグラフェン形成工程と、
前記グラフェンの表面に転写シートを積層し、前記グラフェンを前記転写シート上に転写しながら、前記グラフェン製造用銅箔をエッチング除去するグラフェン転写工程と、を有するグラフェンの製造方法。
【請求項８】
プラスチックフィルム、剥離層、グラフェン製造用銅箔をこの順で積層してなる積層体であって、
該グラフェン製造用銅箔は表面粗さRzが0.5μｍ以下であり、かつ表面において(111)面の割合が60%以上であり、Ｃｕめっき層及び／又はＣｕスパッタ層からなる、積層体。
【請求項９】
前記プラスチックフィルムがポリイミドフィルムである請求項８に記載の積層体。
【請求項１０】
前記Ｃｕめっき層及び／又はＣｕスパッタ層が多結晶からなる請求項８又は９に記載の積層体。
【請求項１１】
前記剥離層がニッケル、クロム、コバルト、ニッケル合金、クロム合金、コバルト合金のいずれか１種である請求項８〜１０のいずれか一項に記載の積層体。
【発明の詳細な説明】
【技術分野】
【０００１】
本発明は、グラフェンを製造するための銅箔及びグラフェン製造用銅箔の製造方法、並びにグラフェンの製造方法に関する。
【背景技術】
【０００２】
グラファイトは平らに並んだ炭素６員環の層がいくつも積み重なった層状構造をもつが、その単原子層〜数原子層程度のものはグラフェン又はグラフェンシートと呼ばれる。グラフェンシートは独自の電気的、光学的及び機械的特性を有し、特にキャリア移動速度が高速である。そのため、グラフェンシートは、例えば、燃料電池用セパレータ、透明電極、表示素子の導電性薄膜、無水銀蛍光灯、コンポジット材、ドラッグデリバリーシステム（ＤＤＳ）のキャリアーなど、産業界での幅広い応用が期待されている。
【０００３】
グラフェンシートを製造する方法として、グラファイトを粘着テープで剥がす方法が知られているが、得られるグラフェンシートの層数が一定でなく、大面積のグラフェンシートが得難く、大量生産にも適さないという問題がある。
そこで、シート状の単結晶グラファイト化金属触媒上に炭素系物質を接触させた後、熱処理することによりグラフェンシートを成長させる技術（化学気相成長(ＣＶＤ)法）が開発されている（特許文献１）。この単結晶グラファイト化金属触媒としては、Ｎｉ、Ｃｕ、Ｗなどの金属基板が記載されている。
同様に，NiやCuの金属箔やSi基板上に形成した銅層上に化学気相成長法でグラフェンを製膜する技術が報告されている。なお，グラフェンの製膜は１０００℃程度で行われる（非特許文献１）。
【先行技術文献】
【特許文献】
【０００４】
【特許文献１】特開２００９−１４３７９９号公報
【非特許文献】
【０００５】
【非特許文献１】SCIENCE Vol.324 (2009) P1312-1314
【発明の概要】
【発明が解決しようとする課題】
【０００６】
しかしながら、特許文献１のように単結晶の金属基板を製造することは容易でなく極めて高コストであり、又、大面積の基板が得られ難く、ひいては大面積のグラフェンシートが得難いという問題がある。又、Niの金属箔を用いて化学気相成長法でグラフェンを製膜すると、Ni中に炭素が固溶し、その後冷却する過程でNi中の炭素が再析出するため、グラフェンの層数が不均一になるという問題がある。
一方，非特許文献１には、Ｃｕを基板として使用することが記載されているが，Cu箔上では短時間にグラフェンが面方向に成長せず，Si基板上に形成したCu層を焼鈍で粗大粒として基板としている。この場合、グラフェンの大きさはSi基板サイズに制約され，製造コストも高い。
そこで、本発明者はグラフェン成長用の基材である銅箔を鋭意検討した結果、銅箔表面を極めて平滑にし、かつ銅層の面方位を均一にした銅箔を発明した。上記銅箔を用いることで、グラフェンの成長を妨げる因子を抑制し、銅箔表面に均一なグラフェンが製膜されるものある。
すなわち、本発明は、大面積のグラフェンを高品質かつ低コストで生産可能なグラフェン製造用銅箔、及びグラフェン製造用銅箔の製造方法、並びにグラフェンの製造方法の提供を目的とする。
【課題を解決するための手段】
【０００７】
本発明のグラフェン製造用銅箔の製造方法は、表面粗さRzが0.5μｍ以下であり、表面において(111)面の割合が60%以上であり、Ｃｕめっき層及び／又はＣｕスパッタ層からなるグラフェン製造用銅箔の製造方法であって、プラスチックフィルムのプラズマ処理された面に剥離層を形成し、該剥離層上に前記Ｃｕめっき層及び／又は前記Ｃｕスパッタ層を形成した後、前記プラスチックフィルム及び前記剥離層を剥離する。
【０００８】
又、請求項２のグラフェン製造用銅箔は、表面粗さRzが0.5μｍ以下であり、表面において(111)面の割合が60%以上であり、Ｃｕめっき層及び／又はＣｕスパッタ層（但し、単結晶基板上にエピタキシャル成長した銅(111)単結晶薄膜を除く）からなる。
請求項２のグラフェン製造用銅箔において、前記Ｃｕめっき層及び／又はＣｕスパッタ層が多結晶からなることが好ましい。
又、本発明のグラフェン製造用銅箔の製造方法は、請求項２又は３のグラフェン製造用銅箔の製造方法であって、プラスチックフィルムのプラズマ処理された面に剥離層を形成し、該剥離層上に前記Ｃｕめっき層及び／又は前記Ｃｕスパッタ層を形成した後、前記プラスチックフィルム及び前記剥離層を剥離する。
前記プラスチックフィルムがポリイミドフィルムであることが好ましい。
前記剥離層がニッケル、クロム、コバルト、ニッケル合金、クロム合金、コバルト合金のいずれか１種であることが好ましい。
【０００９】
又、本発明のグラフェンの製造方法は、請求項２又は３に記載のグラフェン製造用銅箔を用い、又は、請求項１、４〜６のいずれかに記載のグラフェン製造用銅箔の製造方法により製造されたグラフェン製造用銅箔を用い、所定の室内に、加熱した前記グラフェン製造用銅箔を配置すると共に、水素ガスと炭素含有ガスを供給し、前記グラフェン製造用銅箔の前記銅めっき層の表面にグラフェンを形成するグラフェン形成工程と、前記グラフェンの表面に転写シートを積層し、前記グラフェンを前記転写シート上に転写しながら、前記グラフェン製造用銅箔をエッチング除去するグラフェン転写工程と、を有する。
又、本発明の積層体は、プラスチックフィルム、剥離層、グラフェン製造用銅箔をこの順で積層してなり、該グラフェン製造用銅箔は表面粗さRzが0.5μｍ以下であり、かつ表面において(111)面の割合が60%以上であり、Ｃｕめっき層及び／又はＣｕスパッタ層からなる。
本発明の積層体において、前記プラスチックフィルムがポリイミドフィルムであることが好ましく、前記Ｃｕめっき層及び／又はＣｕスパッタ層が多結晶からなることが好ましく、前記剥離層がニッケル、クロム、コバルト、ニッケル合金、クロム合金、コバルト合金のいずれか１種であることが好ましい。
【発明の効果】
【００１０】
本発明によれば、大面積のグラフェンを高品質かつ低コストで生産可能とする銅箔が得られる。
【図面の簡単な説明】
【００１１】
【図１】本発明の実施形態に係るグラフェンの製造方法を示す工程図である。
【図２】実施例１のグラフェン製造用銅箔を示す断面図である。
【図３】実施例２のグラフェン製造用銅箔を示す断面図である。
【発明を実施するための形態】
【００１２】
以下、本発明の実施形態に係るグラフェン製造用銅箔及びグラフェンの製造方法について説明する。なお、本発明において％とは、特に断らない限り、質量％を示すものとする。
【００１３】
本発明のグラフェン製造用銅箔は、表面粗さRzが0.5μｍ以下であり、表面において(111)面が60%以上を占め、Ｃｕめっき層及び／又はＣｕスパッタ層からなる。これは、銅箔表面が平滑であるほど、グラフェンの成長を妨げる段差が少なくなり、グラフェンが銅箔表面に均一に製膜されるためである。又、表面において(111)面の割合を６０％として(111)面への配向を高くすることにより、その上にグラフェンが安定して結晶成長する。
なお、銅箔表面において(111)面の割合が７０％以上であることが好ましく、８０％以上であることが更に好ましく、９０％以上であることがより好ましい。
なお、銅箔表面において(111)面の割合の上限は特に設ける必要は無い。
なお、ＲｚはＪＩＳ Ｂ０６０１−１９９４に準拠して十点平均粗さを測定する。又、電解銅箔の場合、Ｒｚはドラム回転方向に垂直な方向で測定、圧延銅箔の場合、Ｒｚは圧延垂直方向で測定する。
また、銅箔の表面のＲｚは特に限定されないが、製造性等を考慮すると０．００５μｍ以上、好ましくは０．０１μｍ以上、より好ましくは０．０５μｍ以上である。
【００１４】
本発明のグラフェン製造用銅箔の組成としては、純度99.8％以上であることが好ましく、又、銅箔の厚みは特に制限されないが、一般的には５〜１５０μｍである。さらに、ハンドリング性を確保しつつ、後述するエッチング除去を容易に行うため、銅箔の厚みを12〜50μｍとすると好ましい。銅箔の厚みが12μｍ未満であると、破断し易くなってハンドリング性に劣り、厚みが50μｍを超えるとエッチング除去がし難くなる場合がある。
【００１５】
ところで、銅箔単体の表面のＲｚを0.5μｍ以下に平滑にするのは容易ではない。例えば、電解銅箔のドラム面（銅箔が析出する陰極ドラム側）は反対面より平滑であるが、それでもRzが1.2〜1.4μm程度である。また、圧延銅箔のRzは0.7μm程度である。
そこで、本発明において、表面が平滑であるプラスチックフィルムの表面粗さを利用し、例えば市販のポリイミドフィルムをプラズマ処理し、そのプラズマ処理面に剥離層となる金属層をスパッタした後、更にこの剥離層（金属層）表面にＣｕめっき層及び／又はＣｕスパッタ層を形成するとよい。そして、その後、ポリイミドフィルム及び剥離層（金属層）を剥離すると、表面が平滑なＣｕめっき層及び／又はＣｕスパッタ層からなる銅箔が得られる。
【００１６】
ポリイミドフィルムに使用する材料は、特に制限はない。例えば、宇部興産製ユーピレックス、ＤｕＰｏｎｔ／東レ・デュポン製カプトン、カネカ製アピカルなどが上市されているが、いずれのポリイミドフィルムをも適用できる。このような特定の品種に限定されるものではない。
次に、ポリイミドフィルム表面をプラズマ処理することにより、フィルム表面の汚染物質の除去と表面の改質を行い、その結果としてフィルムの表面粗さが大きくなる。プラズマ処理後のポリイミドフィルムの表面のＲｚは、材質の違い及び初期表面粗さの違いにもよるが、Ｒｚ＝２．５〜５００ｎｍの範囲で調整することができる。又、プラズマ処理条件と表面粗さとの関係を予め取得することにより、所定の条件でプラズマ処理して所望の表面粗さを有するポリイミドフィルムを得ることができる。
【００１７】
次に、ポリイミドフィルムのプラズマ処理された面にスパッタで剥離層（金属層）を形成する。ここで、剥離層（金属層）としては、ニッケル、クロム、コバルト、ニッケル合金、クロム合金、コバルト合金のいずれか１種を使用することができるが、自身の表面にめっき及び／又はスパッタが可能で表面に酸化物を形成する金属や合金であれば、この限りでない。これらはいずれもポリイミドフィルム層との密着性をプラズマ処理により高めることができる材料であり、さらに酸化すれば剥離層になることが可能である。そのため、上記以外の材料の選択は、本願発明において否定されるものでないことは理解されるべきことである。
【００１８】
そして、上記剥離層（金属層）は大気中に放置することにより表面を酸化することになるが、好ましくは酸素雰囲気中に曝すことにより、表面に酸化物層を有する剥離層（金属層）とした後、その上にＣｕめっき層及び／又はＣｕスパッタ層を形成する。
Ｃｕスパッタのスパッタ条件は例えば、Cuターゲットを用いたArガス中で、放電電圧500〜700V、放電電流15〜25A、真空度3.9〜6.7ｘ10-2Paとすることができる。
さらに、Ｃｕスパッタ層上にＣｕめっき層を形成することで所望の銅厚を得ることができる。
なお、ＦＩＢ等によりＣｕ層の断面の金属組織の観察をすることにより、Ｃｕスパッタ層、Ｃｕめっき層であるか否かを判定することができる。一般的にＣｕスパッタ層は再結晶を起こしにくいため、結晶粒は微細である。また、Ｃｕめっき層は再結晶を起こすため、Ｃｕめっき層の結晶粒はＣｕスパッタ層で観察される結晶粒よりも大きい場合が多い。
Ｃｕめっき層は、公知の光沢銅めっきにより形成することができる。光沢銅めっきは、市販の光沢剤を含む硫酸銅めっき浴を用いて電気めっきすることにより形成することができる。めっき浴組成の一例としては、Cuイオン：70〜100ｇ/Ｌ、硫酸：80〜100ｇ/Ｌ、Clイオン：40〜80ｍｇ/Ｌ、ビス（３−スルフォプロピル）ジスルファイド２ナトリウム：10〜30ｍｇ/Ｌ、ジアルキルアミノ基含有重合体(重量平均分子量８５００)：10〜30ｍｇ/Ｌが挙げられる。又、めっき条件は、例えば平均電流密度：20〜100A/dm2、めっき浴温度：45〜65℃とすることができる。Ｃｕめっき層の厚みは、例えば１０〜２０μｍとすることができる。
【００１９】
次に、ポリイミドフィルムに密着した剥離層（金属層）を剥離すると、Ｃｕめっき層及び／又はＣｕスパッタ層が表面となる銅箔が残る。この剥離は、例えば剥離層を介してＣｕめっき層及び／又はＣｕスパッタ層を形成したポリイミドフィルム、又はＣｕスパッタ層の上にＣｕめっき層を形成したポリイミドフィルムを連続的に巻き取った後、巻き替え機でポリイミドフィルム及び剥離層（金属層）側と銅箔側とを剥離しながら巻き取ることでロール形態の銅箔を得ることができる。
【００２０】
以上のように規定したグラフェン製造用銅箔を用いることで、大面積のグラフェンを高品質かつ低コストで生産することができる。
【００２１】
＜グラフェンの製造方法＞
次に、図１を参照し、本発明の実施形態に係るグラフェンの製造方法について説明する。
まず、室（真空チャンバ等）１００内に、上記した本発明のグラフェン製造用銅箔１０を配置し、グラフェン製造用銅箔１０をヒータ１０４で加熱すると共に、室１００内を減圧又は真空引きする。そして、ガス導入口１０２から室１００内に炭素含有ガスＧを水素ガスと共に供給する（図１（ａ））。炭素含有ガスＧとしては、二酸化炭素、一酸化炭素、メタン、エタン、プロパン、エチレン、アセチレン、アルコール等が挙げられるがこれらに限定されず、これらのうち１種又は２種以上の混合ガスとしてもよい。又、グラフェン製造用銅箔１０の加熱温度は炭素含有ガスＧの分解温度以上とすればよく、例えば１０００℃以上とすることができる。又、室１００内で炭素含有ガスＧを分解温度以上に加熱し、分解ガスをグラフェン製造用銅箔１０に接触させてもよい。このとき、グラフェン製造用銅箔１０を加熱することで、銅めっき層が半溶融状態になって銅箔表面の凹部に流動し、グラフェン製造用銅箔１０の最表面の凹凸が小さくなる。そして、このように平滑となったグラフェン製造用銅箔１０の表面に分解ガス（炭素ガス）が接触し、グラフェン製造用銅箔１０の表面にグラフェン２０を形成する（図１（ｂ））。
【００２２】
そして、グラフェン製造用銅箔１０を常温に冷却し、グラフェン２０の表面に転写シート３０を積層し、グラフェン２０を転写シート３０上に転写する。次に、この積層体をシンクロール１２０を介してエッチング槽１１０に連続的に浸漬し、グラフェン製造用銅箔１０をエッチング除去する（図１（ｃ））。このようにして、所定の転写シート３０上に積層されたグラフェン２０を製造することができる。
さらに、グラフェン製造用銅箔１０が除去された積層体を引き上げ、グラフェン２０の表面に基板４０を積層し、グラフェン２０を基板４０上に転写しながら、転写シート３０を剥がすと、基板４０上に積層されたグラフェン２０を製造することができる。
【００２３】
転写シート３０としては、各種樹脂シート（ポリエチレン、ポリウレタン等のポリマーシート）を用いることができる。グラフェン製造用銅箔１０をエッチング除去するエッチング液としては、例えば硫酸溶液、過硫酸ナトリウム溶液、過酸化水素、及び過硫酸ナトリウム溶液又は過酸化水素に硫酸を加えた溶液を用いることができる。又、基板４０としては、例えばSi、 SiC、Ni又はNi合金を用いることができる。
【実施例】
【００２４】
＜実施例１＞
図２に示すように、ポリイミドフィルム２（宇部興産社製のユーピレックス-Sフィルム；厚み３５μｍ）を真空装置内にセットし、真空排気後、酸素を用いてプラズマ処理を実施した。
続いてプラズマ処理したフィルム２の片面に、Crスパッタリングにより剥離層４を１０ｎｍ形成した。その後、Ｃｒ層を酸素ガス雰囲気のチャンバー内で処理し、表面にクロム酸化物を形成させた。
さらに、Ｃｒ剥離層４の表面にＣｕをスパッタしてＣｕスパッタ層１０を厚み９μｍ形成した(図２)。スパッタ条件は、Cuターゲットを用いたArガス中で、放電電圧500V、放電電流15A、真空度5ｘ10-2Paとした。
次に、Ｃｕスパッタ層１０を形成したポリイミドフィルムを連続的に巻き取った後、巻き替え機でポリイミドフィルム２及び剥離層４側と、Ｃｕスパッタ層１０とを剥離しながら巻き取ることで、スパッタ銅箔（Ｃｕスパッタ層）１０を得た。
【００２５】
＜実施例２＞
図３に示すように、実施例１のＣｕスパッタ層１０Ａを厚み３μｍとし、そのＣｕスパッタ層１０Ａ上にＣｕをめっきしてＣｕめっき層１０Ｂを厚み９μｍ形成したことにより総銅厚を１２μｍにしたこと以外は、実施例１と同様にしてＣｕスパッタ/めっき銅箔１０を得た（図３）。このＣｕめっき銅箔１０は、Ｃｕスパッタ層１０ＡとＣｕめっき層１０Ｂからなる。
めっき浴組成は、Cuイオン： 100ｇ/Ｌ、硫酸：80ｇ/Ｌ、Clイオン：50ｍｇ/Ｌ、ビス（３−スルフォプロピル）ジスルファイド２ナトリウム３０ｍｇ／Ｌ、ジアルキルアミノ基含有重合体(重量平均分子量８５００)３０ｍｇ／Ｌとした。
又、めっき浴温を５５℃とし、めっき時の平均電流密度を５０Ａ/ｄm2とした。
【００２６】
＜実施例３＞
図３に示すように、実施例１のＣｕスパッタ層１０Ａを厚み３μｍとし、そのＣｕスパッタ層１０Ａ上にＣｕをめっきしてＣｕめっき層１０Ｂを厚み１５μｍ形成したことにより総銅厚を１８μｍにしたこと以外は、実施例１と同様にしてＣｕめっき銅箔１０を得た（図３）。このＣｕめっき銅箔１０は、Ｃｕスパッタ層１０ＡとＣｕめっき層１０Ｂからなる。
めっき浴組成は、Cuイオン： 90ｇ/Ｌ、硫酸：80ｇ/Ｌ、Clイオン：50ｍｇ/Ｌ、ビス（３−スルフォプロピル）ジスルファイド２ナトリウム５０ｍｇ／Ｌ、ジアルキルアミノ基含有重合体(重量平均分子量８５００)４０ｍｇ／Ｌとした。
又、めっき浴温を５５℃とし、めっき時の平均電流密度を５５Ａ/ｄm2とした。
【００２７】
＜実施例４＞
図３に示すように、実施例１のＣｕスパッタ層１０Ａを厚み９μｍとし、そのＣｕスパッタ層１０Ａ上にＣｕをめっきしてＣｕめっき層１０Ｂを厚み１２μｍ形成したことにより総銅厚を２１μｍにしたこと以外は、実施例１と同様にしてＣｕめっき銅箔１０を得た（図３）。このＣｕめっき銅箔１０は、Ｃｕスパッタ層１０ＡとＣｕめっき層１０Ｂからなる。
めっき浴組成は、Cuイオン： 100ｇ/Ｌ、硫酸：80ｇ/Ｌ、Clイオン：50ｍｇ/Ｌ、ビス（３−スルフォプロピル）ジスルファイド２ナトリウム３０ｍｇ／Ｌ、ジアルキルアミノ基含有重合体(重量平均分子量８５００)３０ｍｇ／Ｌとした。
又、めっき浴温を５５℃とし、めっき時の平均電流密度を５０Ａ/ｄm2とした。
【００２８】
＜実施例５＞
図３に示すように、実施例１のＣｕスパッタ層１０Ａを厚み１μｍとし、そのＣｕスパッタ層１０Ａ上にＣｕをめっきしてＣｕめっき層１０Ｂを厚み１２μｍ形成したことにより総銅厚を１３μｍにしたこと以外は、実施例１と同様にしてＣｕめっき銅箔１０を得た（図３）。このＣｕめっき銅箔１０は、Ｃｕスパッタ層１０ＡとＣｕめっき層１０Ｂからなる。
めっき浴組成は、Cuイオン： 100ｇ/Ｌ、硫酸：80ｇ/Ｌ、Clイオン：50ｍｇ/Ｌ、ビス（３−スルフォプロピル）ジスルファイド２ナトリウム３０ｍｇ／Ｌ、ジアルキルアミノ基含有重合体(重量平均分子量８５００)３０ｍｇ／Ｌとした。
又、めっき浴温を５５℃とし、めっき時の平均電流密度を４８Ａ/ｄm2とした。
【００２９】
＜比較例１＞
Ｃｕめっき浴の組成を以下のものに変更したこと以外は、実施例２と同様にしてＣｕめっき銅箔を得た（図３）。
めっき浴組成は、Cuイオン： 100ｇ/Ｌ、硫酸：80ｇ/Ｌ、Clイオン：50ｍｇ/Ｌ、メルテックス社製カパグリームCLX(製品名、光沢剤の１種)：１０ｍｇ／Ｌとした。
又、めっき浴温を５５℃とし、めっき時の平均電流密度を５０Ａ/ｄm2とした。
【００３０】
＜比較例２＞
Ｃｕめっき浴の組成を以下のものに変更したこと以外は、実施例２と同様にしてＣｕめっき銅箔を得た（図３）。
めっき浴組成は、Cuイオン： 100ｇ/Ｌ、硫酸：80ｇ/Ｌ、Clイオン：50ｍｇ/Ｌ、メルテックス社製カパグリームHGX(製品名、光沢剤の１種)：１０ｍｇ／Ｌとした。
又、めっき浴温を５５℃とし、めっき時の平均電流密度を５０Ａ/ｄm2とした。
【００３１】
＜比較例３＞
Ｃｕめっき浴の組成を以下のものに変更したこと以外は、実施例２と同様にしてＣｕめっき銅箔を得た（図３）。
めっき浴組成は、Cuイオン： 100ｇ/Ｌ、硫酸：80ｇ/Ｌ、Clイオン：50ｍｇ/Ｌ、光沢剤として荏原ユージライト社製CU-BRITE  RF(製品名、光沢剤の１種)：１０ｍｇ／Ｌとした。
又、めっき浴温を５５℃とし、めっき時の平均電流密度を５０Ａ/ｄm2とした。
【００３２】
＜比較例４＞
図３に示すように、Ｃｕスパッタ層１０Ａを厚み２μｍとし、そのＣｕスパッタ層１０Ａ上にＣｕをめっきしてＣｕめっき層１０Ｂを厚み７μｍ形成したことにより総銅厚を９μｍにしたこと及びＣｕめっき浴の組成を以下のものに変更したこと以外は、実施例２と同様にしてＣｕめっき銅箔を得た（図３）。
めっき浴組成は、Cuイオン： 110ｇ/Ｌ、硫酸：80ｇ/Ｌ、Clイオン：50ｍｇ/Ｌ、光沢剤として荏原ユージライト社製CU-BRITE  RF(製品名、光沢剤の１種)：１０ｍｇ／Ｌとした。
又、めっき浴温を５５℃とし、めっき時の平均電流密度を５３Ａ/ｄm2とした。
【００３３】
＜比較例５＞
図３に示すように、Ｃｕスパッタ層１０Ａを厚み３μｍとし、そのＣｕスパッタ層１０Ａ上にＣｕをめっきしてＣｕめっき層１０Ｂを厚み７μｍ形成したことにより総銅厚を１０μｍにしたこと及びＣｕめっき浴の組成を以下のものに変更したこと以外は、実施例２と同様にしてＣｕめっき銅箔を得た（図３）。
めっき浴組成は、Cuイオン： 100ｇ/Ｌ、硫酸：80ｇ/Ｌ、Clイオン：50ｍｇ/Ｌ、光沢剤として荏原ユージライト社製CU-BRITE  RF(製品名、光沢剤の１種)：１０ｍｇ／Ｌとした。
又、めっき浴温を５５℃とし、めっき時の平均電流密度を５３Ａ/ｄm2とした。
【００３４】
＜表面の方位＞
得られた試料の表面の（１１１）、（２００）、（３１１）、（２２０）面のＸ線回折積分強度をそれぞれ測定した。測定は、リガク製ＲＩＮＴ２５００を使用し、Ｘ線照射条件はＣｏ管球を使用し、管電圧２５ＫＶ、管電流２０ｍＡとした。
そして、表面の（１１１）面の割合を以下の式で算出した。
表面の（１１１）面の割合（％）＝（１１１）面のＸ線回折積分強度（−）／｛（１１１）面のＸ線回折積分強度（−）＋（２００）面のＸ線回折積分強度（−）＋（３１１）面のＸ線回折積分強度（−）＋（２２０）面の回折積分強度（−）｝  ×  １００
【００３５】
＜表面粗さ（Ｒｚ）の測定＞
得られた試料の表面粗さを測定した。
非接触のレーザー表面粗さ計（コンフォーカル顕微鏡（レーザーテック社製HD100D）を使用し、ＪＩＳ Ｂ０６０１−１９９４に準拠して十点平均粗さ（Ｒｚ）を測定した。測定基準長さ０．８ｍｍ、評価長さ４ｍｍ、カットオフ値０．８ｍｍ、送り速さ０．１ｍｍ／秒の条件で測定位置を変えて１０回行ない、１０回の測定値の平均値を求めた。なお、測定方向はランダム（任意）とした。
【００３６】
＜グラフェンの製造＞
各実施例のグラフェン製造用銅箔（縦横100X100ｍｍ）を真空チャンバーに設置し、１０００℃に加熱した。真空（圧力：0.2Torr）下でこの真空チャンバーに水素ガスとメタンガスを供給し（供給ガス流量：10〜100cc/min）、銅箔を1000℃まで30分で昇温した後、1時間保持し、銅箔表面にグラフェンを成長させた。
グラフェンが表面に成長した銅箔のグラフェン側にPETフィルムを張り合わせ、銅箔を酸でエッチング除去した後、四探針法でグラフェンのシート抵抗を測定した。なお、エッチングの反応時間は予め反応時間とシート抵抗との関係を調査し、シート抵抗が安定するために必要な時間とした。
グラフェンのシート抵抗が４００Ω／□以下であれば、実用上問題はない。
【００３７】
得られた結果を表に示す。
【００３８】
【表１】
0005926035.tif 000002
【００３９】
表１から明らかなように、表面粗さRzが0.5μｍ以下であり、表面において(111)面が60%以上を占める各実施例の場合、グラフェンのシート抵抗が４００Ω／□以下となり、グラフェンの品質が優れていた。
【００４０】
一方、表面粗さRzが0.5μｍを超え及び／又は表面において(111)面が60%未満の比較例１〜５の場合、グラフェンのシート抵抗が４００Ω／□を超え、グラフェンの品質が劣った。
【符号の説明】
【００４１】
１０                          グラフェン製造用銅箔（Ｃｕスパッタ/めっき銅箔、Ｃｕスパッタ銅箔）
２０                          グラフェン
３０                          転写シート
【図１】
0005926035.tif 000003
【図２】
0005926035.tif 000004
【図３】
0005926035.tif 000005